(57)【特許請求の範囲】
【請求項１】
正極活物質及び正極集電体から成る正極と、負極活物質及び負極集電体から成る負極と、前記正極及び負極間に充填される電解質と、を含むリチウムイオン電池本体と、該リチウムイオン電池本体を収納し周縁部をヒートシールすることにより前記リチウムイオン電池本体を密封する外装体と、を備えたリチウムイオン電池に用いられ、前記正極及び負極に連結されるとともに前記外装体により先端が外部に突出するように挟持され、該挟持部分をヒートシールされる金属製のリチウムイオン電池タブであって、
前記タブの少なくとも前記挟持部分に絶縁性樹脂皮膜から成る絶縁層が設けられ、さらに耐フッ化水素性の化成処理層が前記絶縁層を含む前記挟持部分全体を覆うように設けられていることを特徴とするリチウムイオン電池タブ。
【請求項２】
前記絶縁層が、ガラス転移点が少なくとも２００℃以上の耐熱性ポリマーであることを特徴とする請求項１に記載のリチウムイオン電池タブ。
【請求項３】
前記耐熱性ポリマーが、ポリイミド系樹脂，ポリアミドイミド系樹脂若しくはポリエーテルイミド系樹脂又はこれらの２つ以上の混合物であることを特徴とする請求項２に記載のリチウムイオン電池タブ。
【請求項４】
前記絶縁層が、水酸基を含有するフッ素含有共重合体と硬化剤とから形成されるフッ素系樹脂であることを特徴とする請求項１に記載のリチウムイオン電池タブ。
【請求項５】
前記化成処理層が、リン酸クロメート処理で形成されることを特徴とする請求項１乃至請求項４のいずれかに記載のリチウムイオン電池タブ。
【請求項６】
請求項１乃至請求項５のいずれかに記載のリチウムイオン電池タブを備えたリチウムイオン電池。
【請求項７】
前記挟持部分と前記外装体との間に接着性フィルムを介在させたことを特徴とする請求項６に記載のリチウムイオン電池。
【請求項８】
金属シートを最終使用幅にスリットしてタブ材とするスリット工程と、
前記タブ材の表裏面及び側面を脱脂する脱脂工程と、
前記タブ材の表裏面及び側面の一部をガラス転移点が少なくとも２００℃以上の耐熱性ポリマーとカップリング剤とを、溶媒に溶解又は分散させて溶液化したものを、前記タブ材の表面に塗布し、乾燥することにより絶縁性樹脂皮膜から成る絶縁層を形成する絶縁層形成工程と、
少なくとも前記絶縁層を覆うように耐フッ化水素性の化成処理層を形成する化成処理工程と、を含むことを特徴とするリチウムイオン電池タブの製造方法。
【請求項９】
金属シートを最終使用幅にスリットしてタブ材とするスリット工程と、
前記タブ材の表裏面及び側面を脱脂する脱脂工程と、
前記タブ材の表裏面及び側面の一部を水酸基を含有するフッ素含有共重合体と硬化剤とから形成されるフッ素系樹脂を溶媒に溶解又は分散させて溶液化したものを、前記タブ材の表面に塗布し、乾燥することにより絶縁性樹脂皮膜から成る絶縁層を形成する絶縁層形成工程と、
少なくとも前記絶縁層を覆うように耐フッ化水素性の化成処理層を形成する化成処理工程と、を含むことを特徴とするリチウムイオン電池タブの製造方法。
【発明の詳細な説明】
【技術分野】
【０００１】
本発明は、包装材料との安定した密封性を示すリチウムイオン電池用のタブ材及びその製造方法、並びにそれを用いたリチウムイオン電池に関するものである。
【背景技術】
【０００２】
リチウムイオン電池とは、リチウム二次電池ともいわれ、液状、ゲル状および高分子ポリマー状の電解質を持ち、正極・負極活物質が高分子ポリマーからなるものを含むものである。このリチウムイオン電池は、充電時には正極活物質であるリチウム遷移金属酸化物中のリチウム原子（Ｌｉ）がリチウムイオン（Ｌｉ+）となって負極の炭素層間に入り込み（インターカレーション）、放電時にはリチウムイオン（Ｌｉ+）が炭素層間から離脱（デインターカレーション）して正極に移動し、元のリチウム化合物となることにより充放電反応が進行する電池であり、ニッケル・カドミウム電池やニッケル水素電池より出力電圧が高く、高エネルギー密度である上、浅い放電と再充電を繰り返すことにより見掛け上の放電容量が低下する、いわゆるメモリー効果がないという優れた特長を有している。そのため、近年、携帯電話、ノート型パソコン、デジタルカメラ、小型ビデオカメラ等のポータブル機器用の電源として広く使われている。
【０００３】
リチウムイオン電池の構成は、正極集電材（アルミニウム、ニッケル）／正極活性物質層（金属酸化物、カーボンブラック、金属硫化物、電解液、ポリアクリロニトリル等の高分子正極材料）／電解質層（プロピレンカーボネート、エチレンカーボネート、炭酸ジメチル、エチレンメチルカーボネート等のカーボネート系電解液、リチウム塩からなる無機固体電解質、ゲル電解質等）／負極活性物質層（リチウム金属、合金、カーボン、電解液、ポリアクリロニトリル等の高分子負極材料）／負極集電材（銅、ニッケル、ステンレス）及び、これらを包装する外装体からなる。外装体としては、従来、金属をプレス加工し円筒状または直方体状等に容器化した金属製缶、あるいは、最外層アルミニウムシーラント層から構成される多層フィルムを袋状にしたものが用いられていた。
【０００４】
しかるに、従来のリチウムイオン電池の外装体として次のような問題があった。金属製缶においては、容器外壁がリジッドであるため、電池自体の形状が決められてしまう。そのため、ハード側を電池に合わせ設計するため、該電池を用いるハードの寸法が電池により決定されてしまい形状の自由度がなくなる。一方、積層体を袋状にして、リチウムイオン電池本体を収納するパウチタイプ、または、前記積層体をプレスしてエンボスタイプとした外装体は、前記金属缶のように、電池自体により、電池を用いるハードの形状設計における自由度の制限は無くなるが、リチウムイオン電池の外装体として要求される物性・機能を十分に満足しうる包装材料は未だ開発されていないのが現状である。
【０００５】
外装体に要求される物性・機能とは、高度な防湿性あるいは表面絶縁性等であり、特に、防湿性は重要である。リチウムイオン電池用包装材料としては、少なくとも、基材層、バリア層、ヒートシール層からなる積層体であり、前記各層の材質と各層の層間の接着強度がリチウムイオン電池の外装体としての必要な性質に影響を与えることが確認されている。例えば、バリア層とヒートシール層との接着強度が不十分であると、外部から水分の浸入の原因となり、リチウムイオン電池を形成する成分の中の電解質と前記水分との反応により生成するフッ化水素酸により前記バリア層であるアルミニウム面が腐食して、バリア層とヒートシール層との間にデラミネーション（剥離）が発生するという問題があり、この課題に対して種々の提案がなされている。リチウムイオン電池本体を外装体により密封する際、リチウムイオン電池本体のタブ部を含む部分も確実に密封される必要がある。
【０００６】
従来、リチウムイオン電池のタブ部を確実に密封する方法としては、リチウムイオン電池用包装材料としてアルミニウム、銅、ステンレス、ニッケル等の金属からなるタブに熱熱融着性を有するヒートシール層を選定したり、或いは、ヒートシール層が金属に対して熱融着性を有しない場合には、タブのシール予定部に接着性フィルム（タブフィルム）を介在させてヒートシールしたりすること等はなされていたが、タブ部表面の腐食による剥離防止の対策はされていなかった。そのため、内容物である電解液中に発生するフッ化水素酸で表面腐食が起こり、タブと該タブに積層されている樹脂層との間でデラミネーション（剥離）が起こり、電解液が外部に漏れてしまうことがある。タブの材質のうち、ニッケルおよびステンレスは、フッ化水素酸により腐食される危険性が少ないが、アルミニウムは最も腐食されやすいという問題があった。
【０００７】
そこで、タブ部表面の耐腐食性を高めてタブと外装体との剥離を防止する方法が種々提案されており、例えば特許文献１には、外装体がヒートシールされるタブの表裏面及び側面をリン酸クロメート処理することにより、フッ化水素酸によるタブの腐食を抑制するとともに、タブ表面の濡れ性（接着性）を高めてヒートシールによる密封性を向上させる方法が開示されている。特許文献１の方法によれば、携帯電話等のポータブル機器用電源の耐用年数として要求される数年間に亘り、タブ部に接着するヒートシール層または接着性フィルム層の剥離を防止して密封性を保持することができる。
【０００８】
ところで、リチウムイオン電池は、上述したように出力電圧及びエネルギー密度が高いだけではなく、エネルギー効率（放電電力／充電電力）が高いことも知られており、これらの性質は、電力貯蔵用の電池として好ましいものである。そこで、リチウムイオン電池を電気自動車等の電力貯蔵用として、その容量を大型化する試みが推進されている。リチウムイオン電池を電力貯蔵用として用いようとすると、数ｋＷｈ〜数十ｋＷｈ程度の電力を貯蔵する必要がある。
【０００９】
その場合、タブ表面にも小型のリチウムイオン電池に比べて高い電圧が印加されるため、特許文献１の化成処理層がフッ化水素酸により侵食され、化成処理層中の微量のクロムが電解液中に溶け出し、タブと外装体とのシール部における密封性が低下して正極側と負極側のタブが短絡するおそれがある。リチウムイオン電池の大型化に伴い、要求される耐用年数も十年以上となるため、長期に亘ってタブの表面が徐々に腐食し、タブにヒートシールされる外装体或いは接着性フィルム層が剥離して密封系が破壊されるという問題点があった。
【特許文献１】特開２００１−３０７７１５号公報
【発明の開示】
【発明が解決しようとする課題】
【００１０】
本発明は上記問題点に鑑み、リチウムイオン電池のタブが、外装体または接着性フィルムと接着している挟持部分において、電解質と水分により発生するフッ化水素酸により腐食されることのないタブおよび耐腐食性を有するタブの表面層の形成方法を提供することを目的とする。また本発明の他の目的は、長期間の使用においても密封性が確保される耐久性、安全性の高いリチウムイオン電池を提供することにある。
【課題を解決するための手段】
【００１１】
上記目的を達成するために本発明は、正極活物質及び正極集電体から成る正極と、負極活物質及び負極集電体から成る負極と、前記正極及び負極間に充填される電解質と、を含むリチウムイオン電池本体と、該リチウムイオン電池本体を収納し周縁部をヒートシールすることにより前記リチウムイオン電池本体を密封する外装体と、を備えたリチウムイオン電池に用いられ、前記正極及び負極に連結されるとともに前記外装体により先端が外部に突出するように挟持され、該挟持部分をヒートシールされる金属製のリチウムイオン電池タブであって、前記タブの少なくとも前記挟持部分に絶縁性樹脂皮膜から成る絶縁層が設けられ、さらに耐フッ化水素性の化成処理層が前記絶縁層を含む前記挟持部分全体を覆うように設けられていることを特徴としている。
【００１２】
また本発明は、上記構成のリチウムイオン電池タブにおいて、前記絶縁層が、ガラス転移点が少なくとも２００℃以上の耐熱性ポリマーであることを特徴としている。
【００１３】
また本発明は、前記耐熱性ポリマーが、ポリイミド系樹脂，ポリアミドイミド系樹脂若しくはポリエーテルイミド系樹脂又はこれらの２つ以上の混合物であることを特徴としている。
【００１４】
また本発明は、上記構成のリチウムイオン電池タブにおいて、前記絶縁層が、水酸基を含有するフッ素含有共重合体と硬化剤とから形成されるフッ素系樹脂であることを特徴としている。
【００１５】
また本発明は、上記構成のリチウムイオン電池タブにおいて、前記化成処理層が、リン酸クロメート処理で形成されることを特徴としている。
【００１６】
また本発明は、上記構成のリチウムイオン電池タブを備えたリチウムイオン電池である。
【００１７】
また本発明は、上記構成のリチウムイオン電池において、前記挟持部分と前記外装体との間に接着性フィルムを介在させたことを特徴としている。
【００１８】
また本発明は、金属シートを最終使用幅にスリットしてタブ材とするスリット工程と、前記タブ材の表裏面及び側面を脱脂する脱脂工程と、前記タブ材の表裏面及び側面の一部をガラス転移点が少なくとも２００℃以上の耐熱性ポリマーとカップリング剤とを、溶媒に溶解又は分散させて溶液化したものを、前記タブ材の表面に塗布し、乾燥することにより絶縁性樹脂皮膜から成る絶縁層を形成する絶縁層形成工程と、少なくとも前記絶縁層を覆うように耐フッ化水素性の化成処理層を形成する化成処理工程と、を含むリチウムイオン電池タブの製造方法である。
【００１９】
また本発明は、金属シートを最終使用幅にスリットしてタブ材とするスリット工程と、前記タブ材の表裏面及び側面を脱脂する脱脂工程と、前記タブ材の表裏面及び側面の一部を水酸基を含有するフッ素含有共重合体と硬化剤とから形成されるフッ素系樹脂を溶媒に溶解又は分散させて溶液化したものを、前記タブ材の表面に塗布し、乾燥することにより絶縁性樹脂皮膜から成る絶縁層を形成する絶縁層形成工程と、少なくとも前記絶縁層を覆うように耐フッ化水素性の化成処理層を形成する化成処理工程と、を含むリチウムイオン電池タブの製造方法である。
【発明の効果】
【００２０】
本発明の第１の構成によれば、少なくとも外装体または接着性フィルムと接着している挟持部分に絶縁性樹脂皮膜から成る絶縁層を設け、さらに絶縁層を覆うように挟持部分全体に耐フッ化水素性の化成処理層を設けることにより、電解質と水分により発生するフッ化水素酸によるタブの腐食が生じ難くなる。従って、高電圧を発生し、且つ耐用年数の長い大型のリチウムイオン電池にも適用可能な耐久性に優れたリチウムイオン電池タブを提供することができる。
【００２１】
また、本発明の第２の構成によれば、上記第１の構成のリチウムイオン電池タブにおいて、絶縁層をガラス転移点が少なくとも２００℃以上の耐熱性ポリマーとすることにより、タブの絶縁性をより高めてフッ化水素酸による腐食を確実に防止することができる。
【００２２】
また、本発明の第３の構成によれば、上記第２の構成のリチウムイオン電池タブにおいて、耐熱性ポリマーを、ポリイミド系樹脂，ポリアミドイミド系樹脂若しくはポリエーテルイミド系樹脂又はこれらの２つ以上の混合物とすることにより、絶縁層のガラス転移点を高めて、二次電池が蓄熱したときに、軟化するのを防止することができる。
【００２３】
また、本発明の第４の構成によれば、上記第１の構成のリチウムイオン電池タブにおいて、絶縁層を水酸基を含有するフッ素含有共重合体と硬化剤とから形成されるフッ素系樹脂とすることにより、タブの絶縁性をより高めてフッ化水素酸による腐食を確実に防止することができる。
【００２４】
また、本発明の第５の構成によれば、上記第１乃至第４のいずれかの構成のリチウムイオン電池タブにおいて、化成処理層をリン酸クロメート処理で形成することにより、高い耐フッ化水素性、及び外装体内面との安定したヒートシール性の両方を兼ね備えた化成処理層を有するリチウムイオン電池タブとなる。
【００２５】
また、本発明の第６の構成によれば、絶縁膜の形成によりタブ表面の耐腐食性を向上させた上記第１乃至第５のいずれかの構成のリチウムイオン電池タブを用いることにより、長期間の使用においても密封性が確保される耐久性、安全性の高いリチウムイオン電池を提供することができる。
【００２６】
また、本発明の第７の構成によれば、上記第６の構成のリチウムイオン電池において、タブの挟持部分と外装体との間に接着性フィルムを介在させることにより、外装体の内面に接着層を積層することなく挟持部分にヒートシール性を付与することができ、安定した状態で外装体による密封が可能となる。
【００２７】
また、本発明の第８の構成によれば、金属シートを最終使用幅にスリットして長尺状態のタブ材とした後、タブ材の表裏面及び側面を脱脂し、タブ材の表裏面及び側面の一部をガラス転移点が少なくとも２００℃以上の耐熱性ポリマーとカップリング剤とを、溶媒に溶解又は分散させて溶液化したものを、前記タブ材の表面に塗布し、乾燥することにより絶縁性樹脂皮膜から成る絶縁層を形成し、絶縁層を含む挟持部分全体を覆うように耐フッ化水素性の化成処理層を形成することにより、電解質と水分により発生するフッ化水素酸による腐食が生じ難い、耐久性に優れたリチウムイオン電池タブを簡便且つ低コストで製造することができる。
【００２８】
また、本発明の第９の構成によれば、金属シートを最終使用幅にスリットして長尺状態のタブ材とした後、タブ材の表裏面及び側面を脱脂し、タブ材の表裏面及び側面の一部を水酸基を含有するフッ素含有共重合体と硬化剤とから形成されるフッ素系樹脂を溶媒に溶解又は分散させて溶液化したものを、前記タブ材の表面に塗布し、乾燥することにより絶縁性樹脂皮膜から成る絶縁層を形成し、絶縁層を含む挟持部分全体を覆うように耐フッ化水素性の化成処理層を形成することにより、電解質と水分により発生するフッ化水素酸による腐食が生じ難い、耐久性に優れたリチウムイオン電池タブを簡便且つ低コストで製造することができる。
【発明を実施するための最良の形態】
【００２９】
以下、本発明のリチウムイオン電池タブおよびタブ材の製造方法を図面を参照しながら説明する。図１（ａ）は本発明のリチウムイオン電池の斜視図であり、図１（ｂ）はリチウムイオン電池を分解した状態を示す斜視図である。図１（ａ）及び（ｂ）に示すように、リチウムイオン電池１は、リチウムイオン電池本体２及び外装体５から構成されており、外装体５に収納されたリチウムイオン電池本体２は、その周縁を密封することにより、防湿性が付与される。
【００３０】
リチウムイオン電池本体２は、正極活物質及び正極集電体から成る正極と、負極活物質及び負極集電体から成る負極と、正極及び負極間に充填される電解質と（いずれも図示せず）を含むセル（蓄電部）３と、セル３内の正極及び負極に連結されるとともに先端が外装体５の外部に突出するタブ（電極端子）４から構成されている。タブ４はアルミニウム製であり、厚さが５０〜２００μｍ、幅が５〜１００ｍｍ程度である。
【００３１】
図２は、リチウムイオン電池のタブ周辺の構成を示す断面拡大図である。図１と共通する部分には同一の符号を付して説明を省略する。外装体５は複数の層から成る積層構造を有しており、最内層１４として金属接着性フィルムがラミネートされ、金属製のタブ４と外装体５とのヒートシール性を高めている。最内層１４が金属に対してヒートシール性を持たない外装体５を用いてもよいが、その場合には、金属製のタブ４と外装体５の最内層との双方にヒートシール性を有する接着性フィルム（図５、図６参照）を介し、ヒートシールされ溶着する。
【００３２】
タブ４の外装体５がヒートシールされる部分（以下、挟持部分という）７及び外装体５の内側に配置され電解液と接触する部分には、酸化皮膜から成る絶縁層４ｂ（図示せず）と、耐フッ化水素層から成る化成処理層４ｃとが積層形成されている。また、外装体５内に収納されたタブ４の先端には、正極（図示せず）とタブ４とを電気的に接続する正極集電体８が連結されている。なお、ここでは正極側のタブ周辺の構造について説明したが、負極側も全く同様の構成である。また、外装体５の詳細な構成については後述する。
【００３３】
本発明は、金属製のタブ４の少なくとも挟持部分７に、絶縁性樹脂皮膜から成る絶縁層４ｂを設け、さらに化成処理層４ｃを設けることを特徴とするものである。この構成により、リチウムイオン電池の電解質と水分との反応で生成するフッ化水素（化学式：ＨＦ）に起因するタブ表面の溶解、腐食を防止し、かつ外装体５の最内層または接着性フィルムとタブ４との接着性（濡れ性）を向上させ、タブにおける接着力の安定化を図ることが可能となる。
【００３４】
なお、リチウムイオン電池は、リチウムイオン電池本体を包装する外装体のタイプにより、図１に示すようなピロー状の外装体５を用いるパウチタイプと、図３に示すようなエンボス部が形成されたトレイ５ａとシート５ｂとから成る外装体５を用いてリチウムイオン電池本体２を密封収納するエンボスタイプとがあるが、本発明はいずれのタイプにも適用し得るものである。
【００３５】
次に、タブの構成について詳細に説明する。図４（ａ）はリチウムイオン電池タブの断面図（図１のＸ−Ｘ断面）、図４（ｂ）は外装体に収納した状態での断面図、図４（ｃ）は外装体をタブと共にヒートシールした状態での断面図である。図１及び図２と共通する部分には同一の符号を付して説明を省略する。図４に示すように、タブ４は、所定幅のタブ材４ａの挟持部分及び外装体５の内側に配置され電解液と接触する部分に絶縁層４ｂが形成され、さらに絶縁層４ｂの外側に化成処理層４ｃが積層形成されている。なお、絶縁層４ｂには開口部４ｄが形成されており、タブ材４ａは開口部４ｄを介して化成処理層４ｃと接触している。
【００３６】
絶縁層４ｂは、アルミニウム箔、銅箔（ニッケルメッキを含む）又はニッケル箔等の金属箔で形成されたタブ材４ａの表面の所定箇所に絶縁性樹脂を含む溶液を塗布して絶縁性樹脂皮膜としたものである。絶縁性樹脂皮膜の形成法としては、（１）ガラス転移点が少なくとも２００℃以上の耐熱性ポリマーとカップリング剤とを含む溶液を、塗布し乾燥させる方法と、（２）水酸基を含有するフッ素含有共重合体と該フッ素含有共重合体の水酸基と反応する硬化剤とにより形成されているフッ素系樹脂を溶媒に溶解又は分散させて溶液化したものを、塗布し乾燥させる方法とを好適に用いることができる。以下、それぞれの方法について説明する。
【００３７】
まず、上記（１）の方法について説明する。ガラス転移点が少なくとも２００℃以上の耐熱性ポリマーとしては、従来公知のポリイミド系樹脂，ポリアミドイミド系樹脂又はポリエーテルイミド系樹脂が単独で又は混合して用いられる。ガラス転移点が２６０℃以上のものを用いるのが好ましい。ガラス転移点の高い耐熱性ポリマーを用いる理由は、二次電池が蓄熱したときに、軟化するのを防止するためである。一方、カップリング剤としては、従来公知のシラン系カップリング剤，チタネート系カップリング剤，アルミニウムカップリング剤等が用いられる。このカップリング剤は、絶縁層と金属箔との密着性、及び絶縁層と化成処理皮層との密着性を向上させるために使用される。
【００３８】
このような耐熱性ポリマーとカップリング剤とを、溶媒に溶解又は分散させて溶液化したものを用いる。溶媒としては、耐熱性ポリマーを溶解させやすい、Ｎ−メチル−２−ピロリドン、Ｎ，Ｎ−ジメチルホルムアミド，テトラヒドロフラン等の極性溶媒を用いるのが好ましい。このような溶液を、タブ材４ａの表面に塗布し、乾燥（焼付）することによって、絶縁層４ｂを得ることができる。乾燥（焼付）条件は、温度１８０〜２５０℃程度であるのが好ましく、時間は５〜５０秒であるのが好ましい。
【００３９】
次に、上記（２）の方法について説明する。水酸基を含有するフッ素含有共重合体としては、有機溶剤可溶性で分子中に架橋部位を有するものであり、架橋部位としてはアルコール性水酸基（ＯＨ基）などである。このようなフッ素含有共重合体としては、たとえば、１）式：ＣＦ2＝ＣＦＸ〔式中、Ｘはフッ素原子、水素原子ないしトリフルオロメチル基である〕で表されるフルオロオレフィン単量体、２）式：ＣＨ2＝ＣＲ（ＣＨ2）〔式中、Ｒは炭素数１〜８のアルキル基である〕で表されるβ−メチル置換α−オレフィン単量体、３）式：ＣＨ2＝ＣＨＲ１〔式中、Ｒ１は−ＯＲ２又は−ＣＨ2ＯＲ２（但し、Ｒ２は水酸基を有するアルキル基）である〕で表される水酸基含有単量体、および、４）架橋性官能基を有さず、かつ、前記単量体１）、２）、３）と共重合し得る他の単量体から導かれるフッ素含有共重合体を挙げることができる。
【００４０】
フルオロオレフィン単量体としては、例えば、テトラフルオロエチレン、トリフルオロエチレン、ヘキサフルオロプロピレン等を挙げることができる。また、前記β−メチル置換α−オレフィン単量体としては、例えば、イソブチレン、２−メチル−１−ペンテン、２−メチル−１−ヘキセン等を挙げることができる。また、水酸基含有単量体としては、例えば、２−ヒドロキシエチルビニルエーテル、３−ヒドロキシプロピルビニルエーテル、２−ヒドロキシプロピルビニルエーテル、２−ヒドロキシ−２−メチルプロピルビニルエーテル、４−ヒドロキシブチルビニルエーテル、５−ヒドロキシペンチルビニルエーテル、６−ヒドロキシヘキシルビニルエーテル、２−ヒドロキシエチルアリルエーテル、４−ヒドロキシブチルアリルエーテル等を挙げることができる。また、前記フルオロオレフィン単量体、前記β−メチル置換α−オレフィン単量体、水酸基含有単量体と共重合し得る他の単量体としては、例えば、酢酸ビニル，プロピオン酸ビニル，（イソ）酪酸ビニル，カプロン酸ビニル，ラウリン酸ビニル，ステアリン酸ビニル，安息香酸ビニル，キサフルオロプロピオン酸ビニル，リフルオロ酢酸ビニルなどのカルボン酸ビニルエステル類、マレイン酸又はフマル酸ジメチル，ジエチル，ジプロピル，ジブチル，ジトリフルオロメチル，ジトリフルオロメチル，ジヘキサフルオロプロピルなどのマレイン酸又はフマル酸のジエステル、メチルビニルエーテル，エチルビニルエーテル，ｎ−プロピルビニルエーテル，ｉｓｏ−ブチルビニルエーテル，ｔｅｒｔ−ブチルビニルエーテルなどのアルキルビニルエーテル類、シクロペンチルビニルエーテル，シクロヘキシルビニルエーテルなどのシクロアルキルビニルエーテル、ベンジルビニルエーテル等の芳香族基を有するビニルエーテル類、あるいは、パーフルオロエチルビニルエーテル，パーフルオロプロピルビニルエーテル等のフルオロアルキルビニルエーテル類等の他に、クロトン酸、ビニル酢酸、マレイン酸、スチレン等を挙げることができる。
【００４１】
前記水酸基を有するフッ素含有共重合体は、上記１）〜４）の単量体を乳化重合、溶液重合、懸濁重合等の周知の方法で共重合することにより得ることができる。前記水酸基を有するフッ素含有共重合体はＧＰＣで測定する数平均分子量が１，０００〜５００，０００、好ましくは、３，０００〜１００，０００のものが用いられる。
【００４２】
また、前記硬化剤としては、架橋部位である水酸基との反応性の高い有機ポリイソシアネート化合物が適当であり、例えば、２，４−トリレンジイソシアネート、ジフェニルメタン−４，４’−ジイソシアネート、キシリレンジイソシアネート、イソホロンジイソシアネート、リジンメチルエステルジイソシアネート、メチルシクロヘキシルジイソシアネート、トリメチルヘキサメチレンジイソシアネート、ヘキサメチレンジイソシアネート、ｎ−ペンタン−１，４−ジイソシアネート、および、これらの三量体、これらのアダクト体やビューレット体、あるいは、これらの重合体で２個以上のイソシアネート基を有するもの、さらに、ブロック化されたイソシアネート類等を挙げることができる。
【００４３】
このような水酸基を含有するフッ素含有共重合体と硬化剤とを反応させてフッ素系樹脂を形成する。例えば、前記フッ素含有共重合体を溶媒に溶解し、該フッ素含有共重合体中の水酸基（−ＯＨ基）１当量に対して０．１〜５．０当量、好ましくは０．５〜１．５当量となるように前記硬化剤を添加する。このようにして得たフッ素系樹脂を溶媒に溶解又は分散させて溶液化したものを、ロールコート法、グラビアコート法、バーコート法等の周知の塗布方法を用いてタブ材４ａの表面に塗布し、乾燥することによって、絶縁層４ｂを得ることができる。前記フッ素系樹脂の塗布量としては、乾燥後に３．０〜５．０ｇ／ｍ2となるように塗布するのが適当である。理由としてはラミネート強度を確保する上から３．０ｇ／ｍ2以上は必要であり、端面からの水分透過およびコストを考慮すると５．０ｇ／ｍ2以下が適当だからである。
【００４４】
なお、絶縁層４ｂは、上記のように何らの処理を施さないタブ材４ａの表面に直接形成しても構わないが、タブ材４ａと絶縁層４ｂとの接着性を向上させるために、あらかじめタブ材４ａの表面に金属接着性オレフィン系樹脂層を形成しておき、この金属接着性オレフィン系樹脂層を介して絶縁層４ｂを形成するのが望ましい。この場合、金属接着性オレフィン系樹脂層の表出面には、前記フッ素系樹脂層との接着性を考慮して、コロナ放電処理、オゾン処理、プラズマ処理等の易接着処理が施される。
【００４５】
金属接着性オレフィン系樹脂としては、酸変性ポリオレフィン系樹脂、たとえば、不飽和カルボン酸でグラフト変性したポリオレフィン樹脂、エチレンないしプロピレンとアクリル酸、または、メタクリル酸との共重合体等の酸変性ポリオレフィン樹脂、特に好ましくは不飽和カルボン酸でグラフト変性したポリオレフィン樹脂等を挙げることができる。この理由としては、不飽和カルボン酸でグラフト変性したポリオレフィン樹脂はエチレンないしプロピレンとアクリル酸、または、メタクリル酸との共重合体等の酸変性ポリオレフィン樹脂に比べて、耐熱性に優れるからである。前記金属接着性オレフィン系樹脂層の厚さとしては、５〜２０μｍ、好ましくは１０〜１５μｍであり、５μｍ未満では十分なラミネート強度を得ることができず、２０μｍ超では端面からの水分透過が多くなり、電池としての性能を低下させる虞があるからである。
【００４６】
なお、絶縁層４ｂをタブ材４ａの表面全体に形成すると、タブ４を介してセル３からの放電とセル３への再充電が行えなくなる。そのため、絶縁層４ｂの所定箇所には開口部４ｄが設けられており、セル３とタブ材４ａとの間の電子の授受は開口部４ｄ及び化成処理層４ｃを介して行われる。開口部４ｄは、図４のようにパターン状に設けても良いし、正極集電体８（図２参照）が連結される部分のみに設けても良い。
【００４７】
化成処理層４ｃは、タブ材４ａの表面の挟持部分７及び電解液と接触する部分をリン酸クロム、クロム酸等で化成処理（以下、リン酸クロメート処理と記載する）を行うことにより形成される。この化成処理層４ｃと、前述した絶縁層４ｂとにより、リチウムイオン電池内の電解質成分と外部から侵入した水分との反応で発生するフッ化水素酸によるタブ表面の腐食、溶解を効果的に防止する。さらに、化成処理層４ｃは、外装体５の最内層１４（図５参照）またはタブ４に対する接着性フィルム６（図６参照）とタブ４とを確実にヒートシールさせる作用も兼ね備えている。
【００４８】
次に、本発明のリチウムイオン電池タブの製造方法について説明する。先ず、タブ製造用のアルミニウムシートを、スリッターを用いて最終使用幅の長尺状態のタブ材にスリットする（スリット工程）。次に、所定幅にスリットされたタブ材の表裏面及び側面を脱脂する（脱脂工程）。その後、タブ材の所定箇所（挟持部分及び電解液と接触する部分）を絶縁性樹脂皮膜から成る絶縁層を形成する（絶縁層形成工程）。最後に、絶縁層を含む挟持部分全体を覆うように耐フッ化水素性の化成処理層を形成し（化成処理工程）、所定の長さに切断してリチウムイオン電池タブが製造される。
【００４９】
タブ材の原料となるアルミニウムシートを形成する際、その表面に油性成分が付着することがあり、また、広幅のシートからスリッターによって所定幅のタブ材に断裁する際に、切断刃の保護のために用いられるオイルが付着することもある。これらの油性成分やオイルは以後の絶縁層や化成処理層の形成に悪影響を及ぼすため、油性成分やオイルを除去する脱脂工程が必要となる。なお、脱脂工程の前に、バフ研磨等によりタブ材表面を前処理する工程を設けても良く、エッチング、デスマット処理等によりタブ材表面を洗浄、溶解する工程をさらに設けても良い。
【００５０】
脱脂処理は、タブ材に酸またはアルカリ液をコーティングするか、タブ材を酸またはアルカリ液中に浸漬することにより行うことができる。脱脂に用いる酸性物質としては、塩酸、硫酸、硝酸、フッ酸、リン酸、スルファミン酸などの無機酸、クエン酸、グルコン酸、シュウ酸、酒石酸、ギ酸、ヒドロオキシ酢酸、ＥＤＴＡ（エチレンジアミン四酢酸）およびその誘導体、チオグリコール酸アンモニウム等が挙げられる。
【００５１】
また、アルカリ性物質としては、カセイソーダ（ＮａＯＨ）、ソーダ灰（Ｎａ2ＣＯ3）、重曹（ＮａＨＣＯ3）、ボウ硝（Ｎａ2ＳＯ4・１０Ｈ2Ｏ）、セスキ炭酸ソーダ（Ｎａ2ＣＯ3・ＮａＨＣＯ3・２Ｈ2Ｏ）などのソーダ塩類、オルソケイ曹（２Ｎａ2Ｏ・ＳIＯ2、水分１０〜４０％）、メタケイ曹（２Ｎａ2Ｏ・ＳIＯ2・９Ｈ2Ｏ）、一号ケイ曹（Ｎａ2Ｏ・２ＳIＯ2、水分４２〜４４％）、二号ケイ曹（Ｎａ2Ｏ・３ＳIＯ2、水分６５％）等のケイ酸塩、第一リン酸ソーダ（ＮａＨ2ＰＯ4）、ピロリン酸ソーダ（Ｎａ4Ｐ2Ｏ7）、第二リン酸ソーダ（Ｎａ2ＨＰＯ4）、ヘキサメタリン酸ソーダ｛（ＮａＰＯ3）6｝、第三リン酸ソーダ（Ｎａ3ＰＯ4）、トリポリリン酸ソーダ（Ｎａ5Ｐ3Ｏ10）等のリン酸塩類が挙げられる。
【００５２】
絶縁層形成工程は、上述したように耐熱性ポリマーとカップリング剤とを、溶媒に溶解又は分散させて溶液化したもの、又は水酸基を含有するフッ素含有共重合体と硬化剤とから形成されるフッ素系樹脂を溶媒に溶解又は分散させて溶液化したものを、タブ材４ａの表面に塗布し、乾燥（焼付）することにより行うことができる。なお、溶媒の種類、塗布方法、乾燥（焼付）方法等は、要求される絶縁層の層厚や品質に応じて最適条件となるように選択すれば良い。
【００５３】
なお、前述したように、タブの導電性を確保するため、絶縁性樹脂皮膜にはタブ材表面が露出する開口部（図４参照）を形成しておく必要がある。開口部の形成方法としては、予め印刷等により開口部に該当する箇所にレジスト膜をパターン形成しておき、必要箇所にのみ酸性やアルカリ性の電解液を処理した後、レジスト膜を除去して絶縁性樹脂皮膜を形成する方法や、表面全体を酸性やアルカリ性の電解液に浸漬処理して絶縁性樹脂皮膜を全面に形成した後、不要部分を削り取る方法等が挙げられる。
【００５４】
化成処理工程は、リン酸塩、クロム酸塩、フッ化物、トリアジンチオール化合物から成る溶液をタブ材表面に塗布し、加熱や遠近赤外線の照射等により皮膜を乾燥硬化させて化成処理層を形成するものである。特に、処理液として、フェノール樹脂、フッ化クロム（III）化合物、リン酸からなる水溶液を用いるリン酸クロメート処理が好適に用いられる。
【００５５】
化成処理の方法は、タブ部における挟持部分及び電解液と接触する部分を処理できればよいが、クロム酸塩液にタブ材を浸漬する浸漬法、タブ材にクロム酸塩液を吹き付けるシャワー法、ロールを用いて、タブ材にクロム酸塩液をコートするロールコート法等を用いてタブ材の全周を処理することが望ましい。その後、タブ材に塗布されたクロム酸塩液を乾燥し、さらに、皮膜温度が１８０℃以上となる温度条件において焼付けることにより、タブ材の表裏面および側面を化成処理する。クロム酸塩液の塗布量は２〜２０ｍｇ/ｍ2（乾燥重量）程度が適当である。
【００５６】
次に、本発明のリチウムイオン電池に用いられる外装体の材質について説明する。外装体を形成する積層体１０は、図５（ａ）に示すように、少なくとも、基材層１１、バリア層１２、最内層（ヒートシール層）１４からなり、これらの各層間に接着層１６を設け、ドライラミネート法、サンドイッチラミネート法、押出ラミネート法、熱ラミネート法等の方法でラミネートして積層する。また、図５（ｂ）に示すように、バリア層１２と最内層１４との間に中間層１３を設けてもよい。
【００５７】
最外層は、延伸ポリエステル又はナイロンフィルムからなるが、この時、ポリエステル樹脂としては、ポリエチレンテレフタレート、ポリブチレンテレフタレート、ポリエチレンナフタレート、ポリブチレンナフタレート、共重合ポリエステル、ポリカーボネート等が挙げられる。またナイロン樹脂としては、ポリアミド系樹脂、すなわち、ナイロン６、ナイロン６，６、ナイロン６，６とナイロン６との共重合体、ナイロン６，１０、ポリメタキシリレンアジパミド（ＭＸＤ６）等が挙げられる。
【００５８】
前記最外層は、リチウムイオン電池として用いられる場合、ハードと直接接触する部位であるため、基本的に絶縁性を有する樹脂層がよい。フィルム単体でのピンホールの存在、および加工時のピンホールの発生等を考慮すると、最外層は６μｍ以上の厚さが必要であり、好ましい厚さとしては１２〜２５μｍである。
【００５９】
前記最外層は耐ピンホール性および電池の外装体とした時の絶縁性を向上させるために、積層化することも可能である。最外層を積層体化する場合、最外層が２層以上の樹脂層を少なくとも一つを含み、各層の厚みが６μｍ以上、好ましくは、１２〜２５μｍである。最外層を積層化する例としては、図示はしないが次の１）〜７）が挙げられる。
１）延伸ポリエチレンテレフタレート／延伸ナイロン
２）延伸ナイロン／延伸ポリエチレンテレフタレート
【００６０】
また、包装材料の機械適性（包装機械、加工機械の中での搬送の安定性）、表面保護性（耐熱性、耐電解質性）、二次加工とてリチウムイオン電池用の外装体をエンボスタイプ（図３参照）とする際に、エンボス時の金型と最外層との摩擦抵抗を小さくする目的で、最外層を多層化、最外層表面にフッ素系樹脂層、アクリル系樹脂層、シリコーン系樹脂層等を設けることが好ましい。例えば、
３）フッ素系樹脂／延伸ポリエチレンテレフタレート（フッ素系樹脂は、フィルム状物、または液状コーティング後乾燥で形成）
４）シリコーン系樹脂／延伸ポリエチレンテレフタレート（シリコーン系樹脂は、フィルム状物、または液状コーティング後乾燥で形成）
５）フッ素系樹脂／延伸ポリエチレンテレフタレート／延伸ナイロン
６）シリコーン系樹脂／延伸ポリエチレンテレフタレート／延伸ナイロン
７）アクリル系樹脂／延伸ナイロン（アクリル系樹脂はフィルム状、または液状コーティング後乾燥で硬化）
【００６１】
積層構造の外装体を形成する際の積層方法は、ドライラミネート法、熱ラミネート法、押出ラミネート法、サンドイッチラミネート法、共押出ラミネート法等を利用することができる。
【００６２】
バリア層１２は、外装体５を通して外部からリチウムイオン電池の内部に特に水蒸気が進入することを防止するための層で、バリア層単体のピンホール、及び加工適性（パウチ化、エンボス成形）を安定化し、かつ耐ピンホール性をもたせるために厚さ１５μｍ以上のアルミニウム、ニッケルなどの金属、または、無機化合物、例えば酸化珪素、アルミナ等を蒸着したフィルム等も挙げられるが、バリア層としては、好ましくは１５μｍ〜１００μｍのアルミニウムである。
【００６３】
バリア層の材質として、鉄含有量が０．３〜９．０重量％、好ましくは０．７〜２．０重量％のアルミニウムを用いることにより、鉄を含有していないアルミニウムと比較して、アルミニウムの展延性がよく、積層体として折り曲げによるピンホールの発生が少なくなり、かつエンボスタイプの外装体をエンボス加工する時に側壁の形成も容易にできる。前記鉄含有量が０．３重量％未満の場合は、ピンホールの発生の防止、エンボス成形性の改善等の効果が認められず、また、前記アルミニウムの鉄含有量が９．０重量％を超える場合は、アルミニウムとしての柔軟性が阻害され、積層体として製袋性が悪くなる。
【００６４】
また、冷間圧延で製造されるアルミニウムは焼きなまし（いわゆる焼鈍処理）条件でその柔軟性・腰の強さ・硬さが変化するが、本実施例で用いられるアルミニウムは焼きなましをしていない硬質処理品より、焼きなましを適宜行った、柔軟性がある軟質処理品が好ましい。また、柔軟性・腰の強さ・硬さの度合い、すなわち焼きなましの条件は、加工適性（パウチ化、エンボス適性）に合わせ適宜選定すればよい。たとえば、エンボス成形時のピンホールやしわを防止するためには、焼きなましをしていない硬質アルミニウムより多少または完全に焼きなまし処理をした軟質傾向にあるアルミニウムが良好である。
【００６５】
さらに、バリア層１２の表面には、酸化性皮膜から成る化成処理層１５が設けられている。化成処理層１５は、リチウムイオン電池の電解質と水分により発生するフッ化水素によるバリア層１２表面の腐食、溶解を防止するとともに、バリア層１２表面の接着性（濡れ性）を向上させて積層体形成時のバリア層１２と基材層１１及び最内層１４（或いは中間層１３）との接着力を安定化させる。
【００６６】
本発明に用いられる外装体の最内層は、最内層同士がヒートシール性を有するとともに、タブを形成している金属に対してもヒートシール性を示し、かつ、内容物により変質、劣化しない材質を検討した結果、厚さ１０μｍ以上、好ましくは２０〜１００μｍであって融点８０℃以上、ビカット軟化点が７０℃以上の不飽和カルボングラフトポリエチレン、不飽和カルボン酸グラフトポリプロピレン、不飽和カルボングラフトポリメチルペンテンなどの不飽和カルボングラフトポリオレフィン系樹脂、金属イオン架橋ポリエチレン、またはエチレンまたはプロピレンとアクリル酸、またはメタクリル酸との共重合物、およびこれらの変性物の少なくとも一つを含むものが良好な結果を示した。
【００６７】
最内層には、金属接着性を持たないポリオレフィン等を用いることもできるが、この場合には、電極と最内層との間に不飽和カルボングラフトポリオレフィン、金属架橋ポリエチレン、エチレンまたはプロピレンとアクリル酸、またはメタクリル酸との共重合物から形成される熱接着性タブ材（厚さ１５μｍ以上）を用いることによって、タブと包装材料とが完全に接着され、密封することができる。タブ４と最内層１４との間に接着性フィルム６を介在させることにより、密封性を確保することができる。
【００６８】
また、接着性フィルムとして、二軸延伸ポリエチレンナフタレートフィルムの両面に、少なくとも一方が酸変性ポリオレフィンであるポリオレフィン層を積層したフィルムを用いることがより好ましい。この場合、ポリエチレンナフタレートフィルムは耐熱性に優れるためヒートシール時に薄肉化することがなく、バリア層１２とタブ４との短絡を防止することができる。
【００６９】
ヒートシール部への接着性フィルムのセット方法は、図６（ａ）、図６（ｂ）、図６（ｃ）に示すように、タブ４と最内層１４との間に、タブ４（金属）と最内層１４（ヒートシール層）との双方に対してシール性を有する接着性フィルム６を介在させてもよいし、また、図７（ａ）、図７（ｂ）、図７（ｃ）に示すように、タブ４の所定の位置に巻き付けても良い。前記接着性フィルム６としては、ポリオレフィン樹脂を不飽和カルボン酸でグラフト変性した不飽和カルボン酸グラフトポリオレフィン、金属架橋ポリエチレン、エチレンまたはプロピレンとアクリル酸、またはメタクリル酸との共重合体からなるフィルム等を用いることができる。なお、本発明の積層体における最内層１４は、前記の樹脂からなる単層でもよいし、また、前記樹脂を含む２層以上の複層としてよい。
【００７０】
不飽和カルボングラフトポリオレフィン系樹脂は、電極との接着性、耐熱性、耐寒性、加工適性（パウチ化、エンボス成形性）のいずれにも適している。最内層の厚さが２０μｍ未満では、電極をヒートシールした時、その端部部分に隙間ができバリア性がなくなる。また、最内層の厚さが１００μｍを超えても、ヒートシール強度は変わらず、積層体としての厚さが増して、本発明の課題である省スペースに逆行する。また、融点、ビカット軟化点が低い場合、耐熱性、耐寒性がなくなりフィルム同士および電極との接着強度が低下し破袋する。また、前記各種の不飽和カルボングラフトポリマーは、それぞれ単体で用いてもよいが、２種以上の樹脂をブレンドすることでもその性質は満足される。
【００７１】
本発明の積層体の前記各層には、適宜、製膜性、積層化加工、最終製品二次加工（パウチ化、エンボス成形）適性を向上、安定化する目的のために、コロナ処理、ブラスト処理、酸化処理、オゾン処理等の表面活性化処理をしてもよい。
【００７２】
本発明の積層体の最外層、バリア層、中間層、最内層の各層を形成する、または、各層間の積層方法等は、具体的にはＴダイ法、インフレーション法、共押出し法等を用いて製膜することができる。必要に応じて、コーティング、蒸着、紫外線硬化、電子線硬化等の方法によって二次膜を形成してもよい。また、貼り合わせの方法としては、ドライラミネート法、押出ラミネート法、共押出ラミネート法、熱ラミネート法等の方法を用いることができる。
【００７３】
ドライラミネート法により貼り合わせを行う際には、ポリエステル系、ポリエチレンイミン系、ポリエーテル系、シアノアクリレート系、ウレタン系、有機チタン系、ポリエーテルウレタン系、エポキシ系、ポリエステルウレタン系、イミド系、イソシアネート系、ポリオレフィン系、シリコーン系の各種接着剤を用いることができる。また、これらの接着層には適宜、酸化珪素、炭酸カルシウム、亜鉛、鉛丹、亜酸化鉛、酸化鉛、シアナミド鉛、ジンククロメート、クロム酸バリウムカリウム、クロム酸バリウム亜鉛の少なくとも一つを含有することを特徴とした添加剤を添加し、耐薬品性、耐有機溶剤性をさらに向上させることも可能である。特に、酸化珪素、炭酸カルシウム、亜鉛、鉛丹、亜酸化鉛、酸化亜鉛、シアナミド鉛、ジンククロメート、クロム酸バリウムカリウム、クロム酸バリウム亜鉛などは電解液と水分との反応で発生するフッ化水素を吸収・吸着する効果があり、各層、特にバリア層（アルミニウム）に対するフッ化水素の腐食を防止する効果がある。
【００７４】
また、押出ラミネート法を用いる場合、接着する各層間の接着力を安定化する接着促進化方法として、ポリエステル系、ポリエーテ系、ウレタン系、ポリエーテルウレタン系、ポリエステルウレタン系、イソシアネート系、ポリオレフィン系、ポリエチレンイミン系、シアノアリレート系、有機チタン化合物系、エポキシ系、イミド系、シリコーン系、およびこれらの変性物、または、混合物等の樹脂を１μｍ程度塗布したり、オゾン処理による表面活性化処理を行うことができる。また、押出ラミネート法あるいはサーマルラミネート法により貼り合わせる際の樹脂として不飽和カルボン酸グラフトポリオレフィンを用いることによって、接着性とともに耐内容物性も向上する。
【００７５】
本発明のリチウムイオン電池タブおよびタブ材の化成処理方法について、実施例により説明する。以下の実施例１〜４ともに共通条件は以下の通りである。
（１）タブは、陽極をニッケル、陰極をアルミニウムとし、いずれも、幅８ｍｍ、長さ５０ｍｍ、厚さ１００μｍである。
（２）パウチタイプは、ピロータイプとし、パウチサイズは外寸で、幅６０ｍｍ、長さ８０ｍｍとした（シール幅はいずれも５ｍｍ）。
（３）エンボスタイプは、片面エンボスタイプとし、凹部は３５ｍｍ×５０ｍｍ、凹部の深さは３．５ｍｍ、フランジ部（シール部）の幅は５ｍｍとした。
（４）実施例におけるタブの脱脂処理、陽極酸化処理および化成処理は、リチウムイオン電池本体に装着するサイズに断裁したものに対して処理した。実際の製造においては、前述のように、タブ材の金属シートをスリッターした長尺状態で処理することができる。
【実施例１】
【００７６】
（パウチタイプ）
１．（脱脂工程）陰極用のタブ材として厚さ３０μｍのアルミニウム箔、陽極用のタブ材として厚さ３０μｍのニッケル箔を準備し、これらのタブ材を０．１規定の硝酸液に５分間浸漬してから水洗いして乾燥した。
２．（絶縁層形成工程）絶縁ワニスとして、芳香族ポリアミドイミド樹脂２０重量部、シランカップリング剤３重量部、Ｎ−メチル−２−ピロリドンとキシレンからなる混合溶媒８０重量部からなるものを準備する。そして、タブ材の両面にレジスト膜をパターン形成した後、絶縁ワニスをバーコーターで塗布し、１９０℃で１０秒間の条件で乾燥（焼付）し、水洗後レジスト膜を除去することにより、タブ材の両面に所定パターンの厚さ２μｍの絶縁層を形成した。
３．（化成処理工程）絶縁層を形成したタブ材の両面にコロナ放電処理を施した後、アミノ化フェノール重合体、三価クロム化合物、および、リン化合物を含有する化成処理液を用いてロールコート法により２μｍの化成処理層を形成した。このようにして得られた陽極用及び陰極用のタブ材をリチウムイオン電池のセル端部に接合して、電池本体とした。
４．外装体を形成する積層体は、次のようにして作成した。アルミニウム２０μｍの片面に化成処理を施し、化成処理していない面に延伸ポリエステルフィルム（厚さ１６μｍ）をドライラミネート法により貼り合わせ、次に、化成処理したアルミニウムの面、化成処理層に、酸変性ポリプロピレンフィルム５０μｍをドライラミネートにより貼り合わせて得られた積層体を用いてパウチ化して、外装体を得た。
５．外装体の中に、電池本体を収納して、本体実施例の未シール部をタブと共にヒートシールしてパウチタイプのリチウムイオン電池を得た。
【実施例２】
【００７７】
（パウチタイプ）
１．（脱脂工程）陰極用のタブ材として厚さ３０μｍのアルミニウム箔、陽極用のタブ材として厚さ３０μｍのニッケル箔を準備し、これらのタブ材を０．１規定の硝酸液に５分間浸漬してから水洗いして乾燥した。
２．（絶縁層形成工程）タブ材の両面にレジスト膜をパターン形成した後、不飽和カルボン酸でグラフト変性したポリプロピレン（以下、ＰＰａと呼称する）を１５μｍ厚さとなるようにＴダイ押出機で加熱溶融押出しし、その後にＰＰａ面にコロナ放電処理を施し、該コロナ放電処理した前記ＰＰａ面にフッ素系ポリオールにイソシアネート系硬化剤をポリオールの水酸基（−ＯＨ基）１当量に対して１．１当量となるように添加したフッ素系樹脂溶液を乾燥後に３．０ｇ／ｍ2となるように塗布・乾燥し、水洗後レジスト膜を除去することにより、タブ材の両面に所定パターンの絶縁層を形成した。
３．（化成処理工程）絶縁層を形成したタブ材の両面にコロナ放電処理を施した後、アミノ化フェノール重合体、三価クロム化合物、および、リン化合物を含有する化成処理液を用いてロールコート法により２μｍの化成処理層を形成した。このようにして得られた陽極用及び陰極用のタブ材をリチウムイオン電池のセル端部に接合して、電池本体とした。
４．外装体を形成する積層体は、次のようにして作成した。アルミニウム２０μｍの片面に化成処理を施し、化成処理していない面に延伸ポリエステルフィルム（厚さ１６μｍ）をドライラミネート法により貼り合わせ、次に、化成処理したアルミニウムの面、化成処理層に、酸変性ポリプロピレンフィルム５０μｍをドライラミネートにより貼り合わせて得られた積層体を用いてパウチ化して、外装体を得た。
５．外装体の中に、電池本体を収納して、本体実施例の未シール部をタブと共にヒートシールしてパウチタイプのリチウムイオン電池を得た。
【実施例３】
【００７８】
（エンボスタイプ）
１．（脱脂工程）陰極用のタブ材として厚さ３０μｍのアルミニウム箔、陽極用のタブ材として厚さ３０μｍのニッケル箔を準備し、これらのタブ材を０．１規定の硝酸液に５分間浸漬してから水洗いして乾燥した。
２．（絶縁層形成工程）絶縁ワニスとして、芳香族ポリアミドイミド樹脂２０重量部、シランカップリング剤３重量部、Ｎ−メチル−２−ピロリドンとキシレンからなる混合溶媒８０重量部からなるものを準備する。そして、タブ材の両面にレジスト膜をパターン形成した後、絶縁ワニスをバーコーターで塗布し、１９０℃で１０秒間の条件で乾燥（焼付）し、水洗後レジスト膜を除去することにより、タブ材の両面に所定パターンの厚さ２μｍの絶縁層を形成した。
３．（化成処理工程）絶縁層を形成したタブ材の両面にコロナ放電処理を施した後、アミノ化フェノール重合体、三価クロム化合物、および、リン化合物を含有する化成処理液を用いてロールコート法により２μｍの化成処理層を形成した。このようにして得られた陽極用及び陰極用のタブ材をリチウムイオン電池のセル端部に接合して、電池本体とした。
４．アルミニウム４０μｍの両面に化成処理を施し、化成処理した一方の面に延伸ナイロンフィルム（厚さ２５μｍ）をドライラミネート法により貼り合わせ、次に、化成処理したアルミニウムの他の面に、ＭＤＰＥをヒートシール層として３０μｍの厚さの溶融樹脂膜として押出して、該溶融樹脂膜のアルミニウムとのラミネート面をオゾン処理しながら、押出ラミネートして積層体とした後、ＭＤＰＥの軟化点以上に加熱して得られた積層体を用いてエンボス成形し、蓋体は成形せずに所定のサイズに断裁して外装体を得た。
５．接着性フィルムとして、酸変性ＬＬＤＰＥ１００μｍによってタブを挟持した状態として、電池本体を外装体のエンボス部の中に収納して、蓋体を被覆して周縁をヒートシールしてエンボスタイプのリチウムイオン電池を得た。
【実施例４】
【００７９】
（エンボスタイプ）
１．（脱脂工程）陰極用のタブ材として厚さ３０μｍのアルミニウム箔、陽極用のタブ材として厚さ３０μｍのニッケル箔を準備し、これらのタブ材を０．１規定の硝酸液に５分間浸漬してから水洗いして乾燥した。
２．（絶縁層形成工程）タブ材の両面にレジスト膜をパターン形成した後、不飽和カルボン酸でグラフト変性したポリプロピレン（以下、ＰＰａと呼称する）を１５μｍ厚さとなるようにＴダイ押出機で加熱溶融押出しし、その後にＰＰａ面にコロナ放電処理を施し、該コロナ放電処理した前記ＰＰａ面にフッ素系ポリオールにイソシアネート系硬化剤をポリオールの水酸基（−ＯＨ基）１当量に対して１．１当量となるように添加したフッ素系樹脂溶液を乾燥後に３．０ｇ／ｍ2となるように塗布・乾燥し、水洗後レジスト膜を除去することにより、タブ材の両面に所定パターンの絶縁層を形成した。
３．（化成処理工程）絶縁層を形成したタブ材の両面にコロナ放電処理を施した後、アミノ化フェノール重合体、三価クロム化合物、および、リン化合物を含有する化成処理液を用いてロールコート法により２μｍの化成処理層を形成した。このようにして得られた陽極用及び陰極用のタブ材をリチウムイオン電池のセル端部に接合して、電池本体とした。
４．アルミニウム４０μｍの両面に化成処理を施し、化成処理した一方の面に延伸ナイロンフィルム（厚さ２５μｍ）をドライラミネート法により貼り合わせ、次に、化成処理したアルミニウムの他の面に、ＭＤＰＥをヒートシール層として３０μｍの厚さの溶融樹脂膜として押出して、該溶融樹脂膜のアルミニウムとのラミネート面をオゾン処理しながら、押出ラミネートして積層体とした後、ＭＤＰＥの軟化点以上に加熱して得られた積層体を用いてエンボス成形し、蓋体は成形せずに所定のサイズに断裁して外装体を得た。
５．接着性フィルムとして、酸変性ＬＬＤＰＥ１００μｍによってタブを挟持した状態として、電池本体を外装体のエンボス部の中に収納して、蓋体を被覆して周縁をヒートシールしてエンボスタイプのリチウムイオン電池を得た。
【００８０】
実施例１〜４で得られた本発明のリチウムイオン電池を用いて、長期間に亘り充放電を繰り返したところ、いずれも内容物の漏れはなく、タブの挟持部分における外装体での密封性は良好であった。
【産業上の利用可能性】
【００８１】
本発明は、正極及び負極と、正極及び負極間に充填される電解質とを含むリチウムイオン電池本体と、該リチウムイオン電池本体を収納し周縁部をヒートシールすることによりリチウムイオン電池本体を密封する外装体とを備えたリチウムイオン電池に用いられ、正極及び負極に連結されるとともに外装体により先端が外部に突出するように挟持され、該挟持部分をヒートシールされる金属製のリチウムイオン電池タブであって、タブの少なくとも挟持部分に絶縁性樹脂皮膜から成る絶縁層が設けられ、さらに耐フッ化水素性の化成処理層が絶縁層を含む挟持部分全体を覆うように設けられている。
【００８２】
また本発明は、金属シートを最終使用幅にスリットしたタブ材の表裏面及び側面の一部をガラス転移点が少なくとも２００℃以上の耐熱性ポリマーとカップリング剤とを、溶媒に溶解又は分散させて溶液化したもの、又は水酸基を含有するフッ素含有共重合体と硬化剤とから形成されるフッ素系樹脂を溶媒に溶解又は分散させて溶液化したものを、前記タブ材の表面に塗布し、乾燥することにより絶縁性樹脂皮膜から成る絶縁層を形成し、絶縁層を含む挟持部分全体を覆うように耐フッ化水素性の化成処理層を形成することによりリチウムイオン電池タブを製造する。
【００８３】
これにより、電解質と水分との反応により発生するフッ化水素酸によるタブの腐食が顕著なアルミニウム製タブにおいて、挟持部分の腐食が生じ難くなり、長期間に亘って密封性を維持することができるので、高電圧を発生し、且つ耐用年数の長い大型のリチウムイオン電池に適用できるリチウムイオン電池タブを簡易且つ低コストで提供することができる。
【００８４】
また、本発明のリチウムイオン電池タブを用いることにより、エネルギー貯蔵用や電気自動車用の電源として好適な、耐久性、安全性の高い大型のリチウムイオン電池を提供することができる。
【図面の簡単な説明】
【００８５】
【図１】は、本発明のリチウムイオン電池（パウチタイプ）の斜視図及び分解斜視図である。
【図２】は、本発明のリチウムイオン電池のタブ周辺の構造を示す断面拡大図である。
【図３】は、本発明のリチウムイオン電池（エンボスタイプタイプ）の斜視図及び分解斜視図である。
【図４】は、本発明のリチウムイオン電池タブの断面図（ａ）、リチウムイオン電池本体を外装体に収納した状態での断面図（ｂ）、タブの挟持部分をヒートシールした後の断面図（ｃ）である。
【図５】は、本発明に用いられる外装体の積層構造を示す断面図である。
【図６】は、リチウムイオン電池タブと外装体とのヒートシールにおける接着フィルムの装着方法を説明する斜視図である。
【図７】は、接着フィルムの他の装着方法を説明する斜視図である。
【符号の説明】
【００８６】
１                リチウムイオン電池
２                リチウムイオン電池本体
３                セル（蓄電部）
４                タブ
４ａ              タブ材
４ｂ              絶縁層
４ｃ              化成処理層（タブ）
４ｄ              開口部
５                外装体
６                接着性フィルム
７                挟持部分
８                正極集電体
１０              積層体
１１              基材層
１２              バリア層
１３              中間層
１４              最内層（ヒートシール層）
１５              化成処理層（バリア層表面）
１６              接着層
【図１】
0004730038.tif 000002
【図２】
0004730038.tif 000003
【図３】
0004730038.tif 000004
【図４】
0004730038.tif 000005
【図５】
0004730038.tif 000006
【図６】
0004730038.tif 000007
【図７】
0004730038.tif 000008